출발 물질 인 Core 3 - 13 ( 20 . 0 g , 80 . 9 mmol ) 을 둥근바닥 플라스크 에 넣 고 , Sub 2 - 13 ( 43 . 3 g , 161 . 7 mmol ) 과 Pd 2 ( dba ) 3 ( 2 . 2 g , 2 . 4 mmol ) , P ( t - Bu ) 3 ( 1 . 0 g , 4 . 8 mmol ) 및 NaOt - Bu ( 15 . 5 g , 161 . 7 mmol ) 를 넣 고 , 톨루엔 ( 404 mL ) 를 넣 고 , 반응물 의 온도 를 80 ℃ 까지 상승 시키 고 , 4 ~ 5 시간 반응물 을 교반 시킨다 . 반응 이 종결 되 면 반응물 에 물 을 제거 하 고 , 감압 여과 후 , MgSO 4 로 건조 하 고 농축 한 후 , 생성 된 화합물 을 실리 카겔 컬럼 및 재결정 하 여 생성물 46 . 4 g ( 수율 : 77 . 9 %) 를 얻 었 다 .